(57)【要約】  本発明は、誘電率異方性が正であって、その誘電率異方性が大きく、粘度が低く、更に、同時に耐光性が高い液晶組成物に関する。低電圧駆動、高コントラスト、高速応答性と同時に耐光性が高く、焼き付きや表示不良が発生しない表示品質に優れた液晶表示素子を提供することができる。本発明の液晶組成物を用いた液晶表示素子はアクティブマトリックス駆動用液晶表示素子に有用であり、ＴＮ型、ＩＰＳ型、ＦＳＳ型等の液晶表示素子に適用できる。【特許請求の範囲】
【請求項１】
第一成分として、一般式（Ｉ）
【化１】
2016035667.tif 000072
(式中、Ｒ１は水素原子、炭素原子数１から１０のアルキル基、炭素原子数１から１０のアルコキシ基又は炭素原子数２から１０のアルケニル基を表し、Ｒ２〜Ｒ５は炭素原子数１から４のアルキル基を表す。）で表される部分構造を有する化合物を０．００１質量％から５質量％含有し、
第二成分として、一般式（ＩＩＩ）
【化２】
2016035667.tif 000073
（式中、Ｒ３１は炭素原子数１から１０のアルキル基又は炭素原子数２から１０のアルケニル基を表し、Ｍ３１〜Ｍ３３はお互い独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよく、Ｍ３４は、式（Ａ−１）及び式（Ａ−２）
【化３】
2016035667.tif 000074
（式中、Ｘ３１〜Ｘ３３はお互い独立して水素原子又はフッ素原子を表し、Ｙ３１はフッ素原子、トリフルオロメトキシ基又はトリフルオロメチル基を表す。）のいずれかを表し、Ｚ３１は、−ＣＦ２Ｏ−、−ＯＣＨ２−又は−ＣＨ２Ｏ−を表し、ｎ３１は及びｎ３２はお互い独立して０、１又は２を表し、ｎ３１＋ｎ３２は、１、２又は３を表し、Ｍ３１及びＭ３３が複数存在する場合には同一であっても異なっていても良い。）
で表される化合物を一種又は二種以上含有し、誘電率異方性（Δε）が正である液晶組成物。
【請求項２】
第三成分として、一般式（ＩＩ−ａ）から一般式（ＩＩ−ｊ）
【化４】
2016035667.tif 000075
（式中、Ｒ２１及びＲ２２は、お互い独立して炭素原子数１から１０のアルキル基又は炭素原子数１から１０のアルコキシ基又は炭素原子数２から１０のアルケニル基を表し、Ｘ２１は炭素原子数１から３のアルキル基、炭素原子数１から３のアルコキシ基、フッ素原子又は水素原子を表す。）で表される化合物群から選ばれる化合物を一種又は二種以上含有する請求項１記載の液晶組成物。
【請求項３】
一般式（Ｉ）で表される部分構造を有する化合物が、一般式（Ｉ−１）〜一般式（Ｉ−３）
【化５】
2016035667.tif 000076
【化６】
2016035667.tif 000077
（式中、ＲＨ１〜ＲＨ５は、それぞれ独立的に水素原子又は炭素原子数１から１０のアルキル基を表し、Ｍ１は、炭素原子数１から２０のアルキル基を表すが、アルキル基中の１つの−ＣＨ２−が、−Ｏ−、−ＣＯＯ−又は−ＯＣＯ−で置換されていてもよく、Ｍ２は、炭素原子数１から２０のアルキレン基を表すが、アルキレン基中の１つの−ＣＨ２−が、−Ｏ−、−ＣＯＯ−又は−ＯＣＯ−で置換されていてもよく、アルキレン基中の１つの−ＣＨ２−ＣＨ２−が−ＣＨ＝ＣＨ−に置換されていてもよく、ｎＨ１及びｎＨ２はそれぞれ独立的に０又は１を表し、ｎＨ３は１から４の整数を表す。ｎＨ３が２，３又は４であり、ＲＨ５が複数存在する場合は、それらは同一であっても異なっていても良い。）を表わされる化合物群より選ばれる化合物である請求項１又は２に記載の液晶組成物。
【請求項４】
一般式（ＩＩＩ）が、一般式（ＩＩＩ−１−ａ）から一般式（ＩＩＩ−１−ｆ）
【化７】
2016035667.tif 000078
（式中、Ｘ３４〜Ｘ３９はお互い独立して水素原子又はフッ素原子を表す。）で表わされる化合物である請求項１から３のいずれか一項に記載の液晶組成物。
【請求項５】
一般式（ＩＩＩ）が、一般式（ＩＩＩ−２−ａ）から一般式（ＩＩＩ−２−ｄ）
【化８】
2016035667.tif 000079
で表わされる化合物である請求項１から３のいずれか一項に記載の液晶組成物。
【請求項６】
一般式（ＩＩＩ）が、一般式（ＩＩＩ−３−ａ）から一般式（ＩＩＩ−３−ｎ）
【化９】
2016035667.tif 000080
【化１０】
2016035667.tif 000081
で表わされる化合物である請求項１から３のいずれか一項に記載の液晶組成物。
【請求項７】
一般式（ＩＩＩ）が、一般式（ＩＩＩ−４−ａ）から一般式（ＩＩＩ−４−ｇ）
【化１１】
2016035667.tif 000082
【化１２】
2016035667.tif 000083
で表わされる化合物である請求項１から３のいずれか一項に記載の液晶組成物。
【請求項８】
一般式（ＩＩＩ）が、一般式（ＩＩＩ−５−ａ）から一般式（ＩＩＩ−５−ｉ）
【化１３】
2016035667.tif 000084
【化１４】
2016035667.tif 000085
で表わされる化合物である請求項１から３のいずれか一項に記載の液晶組成物。
【請求項９】
一般式（ＩＩＩ）が、一般式（ＩＩＩ−６−ａ）から一般式（ＩＩＩ−６−ｃ）
【化１５】
2016035667.tif 000086
で表わされる化合物である請求項１から３のいずれか一項に記載の液晶組成物。
載の液晶組成物。
【請求項１０】
更に、一般式（Ｖ）
【化１６】
2016035667.tif 000087
（式中、Ｒ５１は炭素原子数１から１０のアルキル基、炭素原子数１から１０のアルコキシ基又は炭素原子数２から１０のアルケニル基を表し、Ｘ５１及びＸ５２はお互い独立して水素原子又はフッ素原子を表し、Ｙ５１はフッ素原子、トリフオロメトキシ基又はトリフルオロメチル基を表し、Ｍ５１〜Ｍ５３はお互い独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよく、Ｚ５１〜Ｚ５３はお互い独立して、単結合又は−ＣＨ２ＣＨ２−を表し、ｎ５１は及びｎ５２はお互い独立して０、１又は２を表し、ｎ５１＋ｎ５２は、０、１又は２を表し、Ｍ５１、Ｍ５３、Ｚ５１及びＺ５３が複数存在する場合には同一であっても異なっていても良い。）で表される化合物を一種又は二種以上含有する請求項１から９のいずれかに一項に記載の液晶組成物。
【請求項１１】
請求項１から１０のいずれか一項に記載の液晶組成物を用いたアクティブマトリックス駆動用液晶表示素子。
【請求項１２】
請求項１から１０のいずれか一項に記載の液晶組成物を用いたＩＰＳモード、ＦＦＳモード又はＶＡ−ＩＰＳモード用液晶表示素子。
【発明の詳細な説明】
【技術分野】
【０００１】
本発明は電気光学的液晶表示材料として有用な誘電率異方性（Δε）が正の値を示すネマチック液晶組成物に関する。
【背景技術】
【０００２】
液晶表示素子は、時計、電卓をはじめとして、各種測定機器、自動車用パネル、ワードプロセッサー、電子手帳、プリンター、コンピューター、テレビ、時計、広告表示板等に用いられるようになっている。液晶表示方式としては、その代表的なものにＴＮ（ツイステッド・ネマチック）型、ＳＴＮ（スーパー・ツイステッド・ネマチック）型、ＴＦＴ（薄膜トランジスタ）を用いた垂直配向を特徴としたＶＡ型や水平配向を特徴としたＩＰＳ（イン・プレーン・スイッチング）型／ＦＦＳ型等がある。これらの液晶表示素子に用いられる液晶組成物は水分、空気、熱、光などの外的要因に対して安定であること、また、室温を中心としてできるだけ広い温度範囲で液晶相を示し、低粘性であり、かつ駆動電圧が低いことが求められる。さらに液晶組成物は個々の表示素子に対してあわせ最適な誘電率異方性（Δε）または及び屈折率異方性（Δｎ）等を最適な値とするために、数種類から数十種類の化合物から構成されている。【０００３】
垂直配向型ディスプレイではΔεが負の液晶組成物が用いられており、ＴＮ型、ＳＴＮ型又はＩＰＳ型等の水平配向型ディスプレイではΔεが正の液晶組成物が用いられている。近年、Δεが正の液晶組成物を電圧無印加時に垂直に配向させ、ＩＰＳ型／ＦＦＳ型電界を印加する事で表示する駆動方式も報告されており、Δεが正の液晶組成物の必要性はさらに高まっている。一方、全ての駆動方式において低電圧駆動、高速応答、広い動作温度範囲が求められている。すなわち、Δεが正で絶対値が大きく、粘度（η）が小さく、高いネマチック相−等方性液体相転移温度（Ｔｎｉ）が要求されている。また、Δｎとセルギャップ（ｄ）との積であるΔｎ×ｄの設定から、液晶組成物のΔｎをセルギャップに合わせて適当な範囲に調節する必要がある。加えて液晶表示素子をテレビ等へ応用する場合においては高速応答性が重視されるため、γ１の小さい液晶組成物が要求される。【０００４】
液晶組成物の構成成分として、Δεが正の液晶化合物である式（Ａ−１）や（Ａ−２）で表される化合物を使用した液晶組成物の開示があるが（特許文献１から特許文献４）、これら液晶組成物は十分に低い粘性を実現するに至っていない。【０００５】
【化１】
2016035667.tif 000002
【０００６】
一方、液晶ディスプレイの性能を改善するために、極性基としてフッ素原子やトリフルオロメトキシ基を有するもの以外にさまざまな基を有する化合物およびそれを含有する組成物に関する発明の開示がある。（特許文献５から特許文献１８）しかし、同様にこれら液晶組成物は必ずしも十分に低い粘性を実現するに至っていると言えない。【０００７】
高速応答のための低粘性化と別に、液晶組成物においては、液晶表示素子の高寿命化のために長時間使用しても品質や性能が経時的に変化が小さいものが求められる。特に、一般的に低分子有機化合物である液晶材料は紫外線に対して安定性が強くないという問題もあるため、この問題を解決するため、ピリミジン環を有する化合物に添加剤を含有する液晶組成物（特許文献１９）や特定の化合物が組み合わせられた誘電異方性が負の液晶組成物に添加剤を含有する液晶組成物（特許文献２０）に関する発明の開示がある。【０００８】
また、液晶組成物を使用する液晶表示素子はＶＡ（垂直配向）型やＩＰＳ（イン・プレーン・スイッチング）型等が広く使用されるに至り、その大きさも５０型以上の超大型サイズの表示素子が実用化されるに至り使用されるようになった。基板サイズの大型化に伴い、液晶組成物の基板への注入方法も従来の真空注入法から滴下注入（ODF：One Drop Fill）法が注入方法の主流となり（特許文献２１参照）、液晶組成物を基板に滴下した際の滴下痕が表示品位の低下を招く問題が表面化するようになり、表示不良による液晶表示素子の歩留まりの悪化するケースにおいて問題となっている。また、液晶組成物中に酸化防止剤、光吸収剤等の添加物を添加する際にもこのような歩留まりの悪化が問題となる場合があり、更には、このような滴下痕と別に、液晶表示素子において長時間同じ表示をし続けると、表示をオフにしてもその表示がぼんやりと表示してしまう焼き付きと呼ばれる現象の問題が発生する場合もある。液晶表示素子としての基本的性能であるコントラストや応答速度等の特性と、焼き付きや滴下痕の発生し難いという画質品位の信頼性を両立した液晶表示素子の開発が求められ、それに適した液晶組成物の開発が求められていた。
【先行技術文献】
【特許文献】
【０００９】
【特許文献１】ＷＯ９６／０３２３６５号
【特許文献２】特開平０９−１５７２０２号
【特許文献３】ＷＯ９８／０２３５６４号
【特許文献４】特開２００３−１８３６５６号
【特許文献５】特表平３-５０５７４２号
【特許文献６】特表平６−５００３４３号
【特許文献７】特表平７−５０９０２５号
【特許文献８】特表平８−５００３６６号
【特許文献９】特表平８−５０７７７１号
【特許文献１０】特表平８−５１０２２０号
【特許文献１１】特開平６-４０９８８号
【特許文献１２】特開平６-３２９５７３号
【特許文献１３】特開平７-８２５６１号
【特許文献１４】特開平７-１４５０９９号
【特許文献１５】特開２００４-１１５８００号
【特許文献１６】特開２００６−３２１８０４号
【特許文献１７】特開２００８−１８９９２７号
【特許文献１８】特表２０１１-５１６６２８号
【特許文献１９】特開２００７−１３７９２１号
【特許文献２０】特開２０１２−２２４６３２号
【特許文献２１】特開平６−２３５９２５号
【発明の概要】
【発明が解決しようとする課題】
【００１０】
本発明が解決しようとする課題は、広い温度範囲の液晶相を有し、粘性が小さく、低温での溶解性が良好で、比抵抗や電圧保持率が高く、熱や光に対して安定であるΔεが正の液晶組成物を提供し、更にこれを用いることで表示品位に優れ、焼き付きや滴下痕等の表示不良の発生し難いＩＰＳ型やＴＮ型等の液晶表示素子を提供することにある。
【課題を解決するための手段】
【００１１】
本発明者は、種々の液晶化合物および種々の化学物質を検討し、特定の化合物を組み合わせることにより前記課題を解決することができることを見出し、本発明を完成するに至った。【００１２】
本発明は、第一成分として、一般式（Ｉ）【００１３】
【化２】
2016035667.tif 000003
【００１４】
(式中、Ｒ１は水素原子、炭素原子数１から１０のアルキル基、炭素原子数１から１０のアルコキシ基又は炭素原子数２から１０のアルケニル基を表し、Ｒ２〜Ｒ５は炭素原子数１から４のアルキル基を表す。）で表される部分構造を有する化合物を０．００１質量％から５質量％含有し、
第二成分として、一般式（ＩＩＩ）【００１５】
【化３】
2016035667.tif 000004
【００１６】
（式中、Ｒ３１は炭素原子数１から１０のアルキル基又は炭素原子数２から１０のアルケニル基を表し、Ｍ３１〜Ｍ３３はお互い独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよく、Ｍ３４は、式（Ａ−１）及び式（Ａ−２）【００１７】
【化４】
2016035667.tif 000005
【００１８】
（式中、Ｘ３１〜Ｘ３３はお互い独立して水素原子又はフッ素原子を表し、Ｙ３１はフッ素原子、トリフルオロメトキシ基又はトリフルオロメチル基を表す。）のいずれかを表し、Ｚ３１は、−ＣＦ２Ｏ−、−ＯＣＨ２−又は−ＣＨ２Ｏ−を表し、ｎ３１は及びｎ３２はお互い独立して０、１又は２を表し、ｎ３１＋ｎ３２は、１、２又は３を表し、Ｍ３１及びＭ３３が複数存在する場合には同一であっても異なっていても良い。）
で表される化合物からなる群より選ばれる化合物を一種又は二種以上含有し、誘電率異方性（Δε）が正である液晶組成物を提供し、当該液晶組成物を用いた液晶表示素子を提供する。
【発明の効果】
【００１９】
本発明のΔεが正の液晶組成物は、大幅に低い粘性を得ることができ、低温での溶解性が良好で、比抵抗や電圧保持率が熱や光によって受ける変化が極めて小さく、更に製品を製造する際の実用性が高く、これを用いたＩＰＳ型やＦＦＳ型等の液晶表示素子は高速応答を達成でき、焼き付きや滴下痕等の表示不良が抑制され、非常に有用である。
【発明を実施するための形態】
【００２０】
本願発明における液晶組成物は、第一成分として、一般式（Ｉ）
【００２１】
【化５】
2016035667.tif 000006
【００２２】
(式中、Ｒ１は水素原子、炭素原子数１から１０のアルキル基、炭素原子数１から１０のアルコキシ基又は炭素原子数２から１０のアルケニル基を表し、Ｒ２〜Ｒ５は炭素原子数１から４のアルキル基を表す。）で表される部分構造を有する化合物を１種又は２種以上含有する。
【００２３】
上記部分構造を有する化合物として、一般式（Ｉ−１）及び一般式（Ｉ−２）で表される化合物が挙げられる。
【００２４】
【化６】
2016035667.tif 000007
【００２５】
【化７】
2016035667.tif 000008
【００２６】
（式中、ＲＨ１〜ＲＨ５は、それぞれ独立的に水素原子又は炭素原子数１から１０のアルキル基を表し、Ｍ１は、炭素原子数１から２０のアルキル基を表すが、アルキル基中の１つの−ＣＨ２−が、−Ｏ−、−ＣＯＯ−又は−ＯＣＯ−で置換されていてもよく、Ｍ２は、炭素原子数１から２０のアルキレン基を表すが、アルキレン基中の１つの−ＣＨ２−が、−Ｏ−、−ＣＯＯ−又は−ＯＣＯ−で置換されていてもよく、アルキレン基中の１つの−ＣＨ２−ＣＨ２−が−ＣＨ＝ＣＨ−に置換されていてもよく、ｎＨ１及びｎＨ２はそれぞれ独立的に０又は１を表し、ｎＨ３は１から４の整数を表す。ｎＨ３が２，３又は４であり、ＲＨ５が複数存在する場合は、それらは同一であっても異なっていても良い。）
一般式（Ｉ−１）中、ＲＨ１は水素原子又は炭素原子数１から１０のアルキル基を表すが、水素原子であることが特に好ましい。アルキル基である場合は炭素原子数１から８であることが好ましく、炭素原子数１から５であることが好ましく、炭素原子数１から３であることが好ましく、炭素原子数１であることが更に好ましい。
【００２７】
一般式（Ｉ−１）中、Ｍ１は炭素原子数１から２０のアルキル基を表すが、液晶組成物へ与える粘性や自身の揮発性を考慮すると、Ｍ１は炭素原子数５から１８のアルキル基が好ましく、炭素原子数８から１８のアルキル基が好ましい。
【００２８】
一般式（Ｉ−２）中、ＲＨ１及びＲＨ２は、それぞれ独立的に水素原子又は炭素原子数１から１０のアルキル基を表すが、水素原子であることが特に好ましい。アルキル基である場合は炭素原子数１から８であることが好ましく、炭素原子数１から５であることが好ましく、炭素原子数１から３であることが好ましく、炭素原子数１であることが更に好ましい。
【００２９】
一般式（Ｉ−２）中、Ｍ２は炭素原子数１から１５のアルキレンを表すが、液晶組成物へ与える粘性や自身の揮発性を考慮すると、Ｍ２は炭素原子数２から１０のアルキレンが好ましく、炭素原子数４から８のアルキレンが好ましく、炭素原子数６又は８のアルキレンが好ましい。
【００３０】
一般式（Ｉ−３）中、ＲＨ３、ＲＨ４及びＲＨ５は、それぞれ独立的に水素原子又は炭素原子数１から１０のアルキル基を表し、Ｍ１及びＭ２は、それぞれ独立的に炭素原子数１から２０のアルキレン基を表すが、アルキレン基中の１つの−ＣＨ２−が、−Ｏ−、−ＣＯＯ−又は−ＯＣＯ−で置換されていてもよく、アルキレン基中の１つの−ＣＨ２−ＣＨ２−が−ＣＨ＝ＣＨ−に置換されていてもよいが、水素原子であることが特に好ましい。アルキル基である場合は炭素原子数１から８であることが好ましく、炭素原子数１から５であることが好ましく、炭素原子数１から３であることが好ましく、炭素原子数１であることが更に好ましい。
【００３１】
一般式（Ｉ−３）中、ｎＨ１及びｎＨ２はそれぞれ独立的に０又は１を表し、ｎＨ３は１から４の整数を表す。ｎＨ３は２，３又は４を表すが、２を表すことが好ましい。
【００３２】
一般式（Ｉ−３）で表される化合物は有効アミン濃度が高いため、より効果的に作用する化合物である。また、一般式（Ｉ−１）で表される化合物において、分子量の小さいものは、液晶表示素子中の配向膜に吸着してしまい、表示ムラを誘発するケースも見られるが、一般式（Ｉ−３）で表される化合物は分子量が大きくなるため、表示ムラの誘発を防止することができる。
【００３３】
一般式（Ｉ−１）で表される化合物として、一般式（Ｉ―１）から一般式（Ｉ−７）
【００３４】
【化８】
2016035667.tif 000009
【００３５】
で表される化合物が好ましい。
【００３６】
一般式（Ｉ−２）で表される化合物として、一般式（Ｉ−２４）、一般式（Ｉ−２６）、一般式（Ｉ−２８）
【００３７】
【化９】
2016035667.tif 000010
【００３８】
で表される化合物が好ましい。
【００３９】
一般式（Ｉ−３）で表される化合物として、一般式（Ｉ−３１）及び一般式（Ｉ−３２）で表される化合物が挙げられる。これらの式中のＲＨ３、ＲＨ４及びＲＨ５は先述のとおりである。
【００４０】
【化１０】
2016035667.tif 000011
【００４１】
【化１１】
2016035667.tif 000012
【００４２】
より具体的には、一般式（Ｉ−３２Ｈ）で表される化合物が好ましい。
【００４３】
【化１２】
2016035667.tif 000013
【００４４】
液晶組成物において、一般式（Ｉ）で表される化合物を０．０１から５質量％含有することが好ましく、０．０１から０．３質量％であることが好ましく、０．０２から０．３質量％であることが更に好ましく、０．０５から０．１２質量％であることが特に好ましい。更に詳述すると、低温における析出の抑制を重視する場合にはその含有量は０．０１から０．１１質量％が好ましい。さらに、一般式（Ｉ）で表される化合物を２種類以上併用しても良い。
【００４５】
本願発明における液晶組成物は、第二成分として、一般式（ＩＩＩ）
【００４６】
【化１３】
2016035667.tif 000014
【００４７】
で表される化合物を一種又は二種以上含有する。
式中、Ｒ３１は炭素原子数１から１０のアルキル基又は炭素原子数２から１０のアルケニル基を表すが、炭素原子数２から５のアルキル基又は炭素原子数２から５のアルケニル基であることが好ましい。
Ｒ３１がアルケニル基の場合、式（Ｒ１）から式（Ｒ５）
【００４８】
【化１４】
2016035667.tif 000015
【００４９】
（各式中の黒点は環との連結点を表す。）のいずれかで表される基から選ばれることが好ましい。
【００５０】
Ｍ３１〜Ｍ３３はお互い独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよいが、トランス−１，４−シクロへキシレン基、テトラヒドロピラン基、１，４−ジオキサン−２，５−ジイル基又は１，４−フェニレン基であることが好ましい。
【００５１】
Ｍ３１及びＭ３３が複数存在する場合には同一であっても異なっていても良い。
【００５２】
Ｍ３４は、式（Ａ−１）及び式（Ａ−２）
【００５３】
【化１５】
2016035667.tif 000016
【００５４】
を表すが、その式中、Ｘ３１〜Ｘ３３はお互い独立して水素原子又はフッ素原子を表すが、Ｘ３１及びＸ３２は共にフッ素原子であることが好ましい。Ｙ３１はフッ素原子、トリフルオロメトキシ基又はトリフルオロメチル基を表すがフッ素原子又はトリフルオロメトキシ基であることが好ましく、フッ素原子であることがより好ましい。
【００５５】
Ｚ３１は、−ＣＦ２Ｏ−、−ＯＣＨ２−又は−ＣＨ２Ｏ−を表す。
【００５６】
ｎ３１は及びｎ３２はお互い独立して０、１又は２を表し、ｎ３１＋ｎ３２は、１、２又は３を表すが、ｎ３１＋ｎ３２は、１又は２又であることが好ましい。
【００５７】
一般式（ＩＩＩ）で表される化合物は、３〜５つの環を有しており、更に、連結基として−ＣＦ２Ｏ−、−ＯＣＨ２−又は−ＣＨ２Ｏ−のいずれかひとつを有することを特徴としている。
【００５８】
一般式（ＩＩＩ）で表される液晶化合物は、具体的には下記一般式（ＩＩＩ−１）から一般式（ＩＩＩ−６）
【００５９】
【化１６】
2016035667.tif 000017
【００６０】
で表される。
【００６１】
一般式（ＩＩＩ−１）で表される液晶化合物は、具体的には下記一般式（ＩＩＩ−１−ａ）から一般式（ＩＩＩ−１−ｆ）
【００６２】
【化１７】
2016035667.tif 000018
【００６３】
（式中、Ｘ３４〜Ｘ３９はお互い独立して水素原子又はフッ素原子を表す。）で表される化合物が好ましい。
【００６４】
一般式（ＩＩＩ−２）で表される液晶化合物は、具体的には下記一般式（ＩＩＩ−２−ａ）から一般式（ＩＩＩ−２−ｄ）
【００６５】
【化１８】
2016035667.tif 000019
【００６６】
を表わされる化合物が好ましい。
【００６７】
一般式（ＩＩＩ−３）で表される液晶化合物は、具体的には下記一般式（ＩＩＩ−３−ａ）から一般式（ＩＩＩ−３−ｎ）
【００６８】
【化１９】
2016035667.tif 000020
【００６９】
【化２０】
2016035667.tif 000021
【００７０】
を表わされる化合物が好ましい。
【００７１】
一般式（ＩＩＩ−４）で表される液晶化合物は、具体的には下記一般式（ＩＩＩ−４−ａ）から一般式（ＩＩＩ−４−ｇ）
【００７２】
【化２１】
2016035667.tif 000022
【００７３】
【化２２】
2016035667.tif 000023
【００７４】
を表わされる化合物が好ましい。
【００７５】
一般式（ＩＩＩ−５）で表される液晶化合物は、具体的には下記一般式（ＩＩＩ−５−ａ）から一般式（ＩＩＩ−５−ｉ）
【００７６】
【化２３】
2016035667.tif 000024
【００７７】
【化２４】
2016035667.tif 000025
【００７８】
を表わされる化合物が好ましい。
【００７９】
一般式（ＩＩＩ−６）で表される液晶化合物は、具体的には下記一般式（ＩＩＩ−６−ａ）から一般式（ＩＩＩ−６−ｃ）
【００８０】
【化２５】
2016035667.tif 000026
【００８１】
を表わされる化合物が好ましい。
【００８２】
第二成分である一般式（ＩＩＩ）で表される化合物の含有量は、１質量％から６０質量％であるが、５質量％から５０質量％が好ましく、５質量％から４０質量％が好ましく、１０質量％から４０質量％が好ましく、１０質量％から３５質量％が好ましく、１５質量％から３５質量％が好ましい。
【００８３】
本願発明における液晶組成物は、第三成分として、一般式（ＩＩ−ａ）から一般式（ＩＩ−ｊ）
【００８４】
【化２６】
2016035667.tif 000027
【００８５】
で表される化合物１種又は２種以上含有することが好ましい。
【００８６】
式中、Ｒ２１及びＲ２２は、お互い独立して炭素原子数１から１０のアルキル基又は炭素原子数１から１０のアルコキシ基又は炭素原子数２から１０のアルケニル基を表すが、お互い独立して炭素原子数１から５のアルキル基又は炭素原子数１から５のアルコキシ基又は炭素原子数２から５のアルケニル基であることが好ましい。Ｘ２１は炭素原子数１から３のアルキル基、炭素原子数１から３のアルコキシ基、フッ素原子又は水素原子を表すが、炭素原子数１のアルキル基、フッ素原子又は水素原子であることが好ましく、フッ素原子又は水素原子であることが更に好ましい。
【００８７】
一般式（ＩＩ−ａ）から一般式（ＩＩ−ｊ）の内、一般式（ＩＩ−ａ）、一般式（ＩＩ−ｄ）、一般式（ＩＩ−ｆ）、一般式（ＩＩ−ｇ）、一般式（ＩＩ−ｈ）及び一般式（ＩＩ−ｉ）から選ばれる化合物であることが好ましく、一般式（ＩＩ−ａ）、一般式（ＩＩ−ｆ）、一般式（ＩＩ−ｇ）、一般式（ＩＩ−ｈ）及び一般式（ＩＩ−ｉ）から選ばれる化合物であることが更に好ましく、一般式（ＩＩ−ａ）、一般式（ＩＩ−ｆ）及び一般式（ＩＩ−ｉ）から選ばれる化合物であることが更に好ましく、一般式（ＩＩ−ａ）及び一般式（ＩＩ−ｉ）から選ばれる化合物であることが特に好ましい。
【００８８】
第三成分である一般式（ＩＩ−ａ）から一般式（ＩＩ−ｊ）で表される化合物群から選ばれる化合物の含有量は、１質量％から６０質量％であるが、５質量％から５５質量％が好ましく、５質量％から５０質量％が好ましく、８質量％から５０質量％が好ましく、１０質量％から５０質量％が好ましく、１５質量％から５０質量％が好ましく、２０質量％から５０質量％が好ましく、２５質量％から５０質量％が好ましく、２５質量％から４５質量％が好ましい。
【００８９】
本願発明における液晶組成物は、更に、一般式（Ｖ）
【００９０】
【化２７】
2016035667.tif 000028
【００９１】
で表される化合物を含有することができる。
【００９２】
式中、Ｒ５１は炭素原子数１から１０のアルキル基、炭素原子数１から１０のアルコキシ基又は炭素原子数２から１０のアルケニル基を表すが、炭素原子数１から５のアルキル基、炭素原子数１から５のアルコキシ基又は炭素原子数２から５のアルケニル基が好ましい。Ｘ５１及びＸ５２はお互い独立して水素原子又はフッ素原子を表すが、し、Ｙ５１はフッ素原子、トリフオロメトキシ基又はトリフルオロメチル基を表すが、Ｘ５１はフッ素原子であることが好ましい。Ｍ５１〜Ｍ５３はお互い独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよいが、トランス−１，４−シクロへキシレン基、テトラヒドロピラン基、１，４−ジオキサン−２，５−ジイル基又は１，４−フェニレン基であることが好ましく、トランス−１，４−シクロへキシレン基又は１，４−フェニレン基であることが好ましい。Ｚ５１〜Ｚ５３はお互い独立して、単結合又は−ＣＨ２ＣＨ２−を表すが、Ｚ５１〜Ｚ５３の内の２つは単結合であることが好ましく、Ｚ５１〜Ｚ５３のすべてが単結合であることが更に好ましい。ｎ５１は及びｎ５２はお互い独立して０、１又は２を表し、ｎ５１＋ｎ５２は、０、１又は２を表すが、ｎ５１＋ｎ５２は、１又は２であることが好ましい。Ｍ５１、Ｍ５３、Ｚ５１及びＺ５３が複数存在する場合には同一であっても異なっていても良い。
【００９３】
一般式（Ｖ）で表される化合物として、具体的には下記一般式（Ｖ−１）から一般式（Ｖ−２６）
【００９４】
【化２８】
2016035667.tif 000029
【００９５】
【化２９】
2016035667.tif 000030
【００９６】
（式中、Ｘ５４〜Ｘ５９はお互い独立して水素原子又はフッ素原子を表す。）
その他の成分である一般式（Ｖ）で表される化合物の含有量は、０質量％から５０質量％であるが、０質量％から４０質量％が好ましく、５質量％から４０質量％が好ましく、５質量％から３５質量％が好ましく、５質量％から３０質量％が好ましく、５質量％から２５質量％が好ましく、５質量％から２０質量％が好ましい。
【００９７】
本願発明の液晶組成物は、第一成分である一般式（Ｉ）で表される化合物、第二成分である一般式（ＩＩＩ）で表される化合物、第三成分である一般式（ＩＩ−ａ）から一般式（ＩＩ−ｊ）で表される化合物群から選ばれる化合物及びその他の成分である一般式（Ｖ）で表される化合物の合計の含有量が、７０〜１００質量％であることが好ましく、８０〜１００質量％であることがより好ましく、８５〜１００質量％であることが更に好ましく、９０〜１００質量％であることが更に好ましく、９５〜１００質量％であることが更に好ましい。
【００９８】
本願発明の液晶組成物は、２５℃における誘電率異方性（Δε）が１．５から２０．０であることが好ましく、１．５から１８．０がより好ましく、１．５から１５．０がより好ましく、１．５から１１がさらに好ましく、１．５から８が特に好ましい。
【００９９】
本願発明の液晶組成物は、２５℃における誘電率異方性（Δε）が＋１．５から２．５であることが好ましく、また３．５から８．０であることが好ましく、＋４．５から７．０であることが好ましく、＋８．５から１０であることが好ましい。
【０１００】
本願発明の液晶組成物は、２０℃における屈折率異方性（Δｎ）が０．０８から０．１４であるが、０．０９から０．１３がより好ましく、０．０９から０．１２が特に好ましい。更に詳述すると、薄いセルギャップに対応する場合は０．１０から０．１３であることが好ましく、厚いセルギャップに対応する場合は０．０８から０．１０であることが好ましい。
【０１０１】
本願発明の液晶組成物は、２０℃における粘度（η）が１０から５０ｍＰａ・ｓであるが、１０から４０ｍＰａ・ｓであることがより好ましく、１０から３５ｍＰａ・ｓであることが特に好ましい。
【０１０２】
本願発明の液晶組成物は、２０℃における回転粘性（γ１）が６０から１３０ｍＰａ・ｓであるが、６０から１１０ｍＰａ・ｓであることがより好ましく、６０から１００ｍＰａ・ｓであることが特に好ましい。
【０１０３】
本願発明の液晶組成物は、ネマチック相−等方性液体相転移温度（Ｔｎｉ）が６０℃から１２０℃であるが、７０℃から１００℃がより好ましく、７０℃から９０℃が特に好ましい。
【０１０４】
本発明の液晶組成物は、光学活性化合物を１種又は２種以上含有することが出来る。光学活性化合物は、液晶分子を捩らせて配向させることが可能であればどんなものでも使用できる。通常この捩れは温度で変化するので所望の温度依存性を得るために複数の光学活性化合物を使用することも出来る。ネマチック液晶相の温度範囲や粘度などに悪影響を与えないようにするために、捩れ効果の強い光学活性化合物を選んで使用することが好ましい。この様な光学活性化合物として、具体的には、コレステリックノナネイトなどの液晶や下記一般式（Ｃｈ−１）から一般式（Ｃｈ−６）で表される化合物が好ましい。
【０１０５】
【化３０】
2016035667.tif 000031
【０１０６】
（式中、Ｒｃ１、Ｒｃ2、Ｒ＊はそれぞれ独立して炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよく、但しＲ＊は光学活性を有する分岐鎖基又はハロゲン置換基を少なくともひとつ有しており、Ｚｃ１、Ｚｃ２、それぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し、Ｄ１、Ｄ２はシクロヘキサン環又はベンゼン環を表し、シクロヘキサン環中の１つ又は２つ以上の−ＣＨ２−は酸素原子が直接隣接しないように−Ｏ−で置換されていてもよく、また該環注の１つ又は２つ以上の−ＣＨ２ＣＨ２−は−ＣＨ＝ＣＨ−、−ＣＦ２Ｏ−又は−ＯＣＦ２−で置換されていてもよく、ベンゼン環中の１つ又は２つ以上の−ＣＨ＝は窒素原子が直接隣接しないように、−Ｎ＝で置換されていてもよく、該環中の１つ以上の水素原子がＦ、Ｃｌ、ＣＨ３で置換されていてもよく、ｔ１、ｔ２は０、１、２又は３を表し、ＭＧ＊、Ｑｃ１及びＱｃ２は下記の構造
【０１０７】
【化３１】
2016035667.tif 000032
【０１０８】
（式中、Ｄ３、Ｄ４はシクロヘキサン環又はベンゼン環を表し、シクロヘキサン環中の１つ又は２つ以上の−ＣＨ２−は酸素原子が直接隣接しないように−Ｏ−で置換されていてもよく、また該環注の１つ又は２つ以上の−ＣＨ２ＣＨ２−は−ＣＨ＝ＣＨ−、−ＣＦ２Ｏ−又は−ＯＣＦ２−で置換されていてもよく、ベンゼン環中の１つ又は２つ以上の−ＣＨ＝は窒素原子が直接隣接しないように、−Ｎ＝で置換されていてもよく、該環中の１つ以上の水素原子がＦ、Ｃｌ、ＣＨ３で置換されていてもよい。）を表す。
【０１０９】
本発明の液晶組成物は、重合性化合物を１種又は２種以上含有してもよく、重合性化合物が、ベンゼン誘導体、トリフェニレン誘導体、トルキセン誘導体、フタロシアニン誘導体又はシクロヘキサン誘導体を分子の中心の母核とし、直鎖のアルキル基、直鎖のアルコキシ基又は置換ベンゾイルオキシ基がその側鎖として放射状に置換した構造である円盤状液晶化合物であることが好ましい。
【０１１０】
具体的には重合性化合物が一般式（ＰＣ）
【０１１１】
【化３２】
2016035667.tif 000033
【０１１２】
で表される重合性化合物であることが好ましい。（式中、Ｐ１は重合性官能基を表し、Ｓｐ１は炭素原子数０〜２０のスペーサー基を表し、Ｑｐ１は単結合、−Ｏ−、−ＮＨ−、−ＮＨＣＯＯ−、−ＯＣＯＮＨ−、−ＣＨ＝ＣＨ−、−ＣＯ−、−ＣＯＯ−、−ＯＣＯ−、−ＯＣＯＯ−、−ＯＯＣＯ−、−ＣＨ＝ＣＨ−、−ＣＨ＝ＣＨ−ＣＯＯ−、−ＯＣＯ−ＣＨ＝ＣＨ−又は−Ｃ≡Ｃ−を表し、ｐ１及びｐ２はそれぞれ独立して１、２又は３を表し、ＭＧｐはメソゲン基又はメソゲン性支持基を表し、Ｒｐ１は、ハロゲン原子、シアノ基又は炭素原子数１〜２５のアルキル基を表し、該アルキル基中の１つ又は２つ以上のＣＨ２基は、Ｏ原子が直接隣接しないように、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良く、あるいはＲｐ１はＰ２−Ｓｐ２−Ｑｐ２−であることができ、Ｐ２、Ｓｐ２、Ｑｐ２はそれぞれ独立してＰ１、Ｓｐ１、Ｑｐ１と同じ意味を表す。）
より好ましくは、重合性化合物一般式（ＰＣ）におけるＭＧｐが以下の構造
【０１１３】
【化３３】
2016035667.tif 000034
【０１１４】
で表される重合性化合物である。
（式中、Ｃ０１〜Ｃ０３はそれぞれ独立して1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基又はフルオレン2,7-ジイル基を表し、1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基及びフルオレン-2,7-ジイル基は置換基として１個以上のＦ、Ｃｌ、ＣＦ３、ＯＣＦ３、シアノ基、炭素原子数１〜８のアルキル基、アルコキシ基、アルカノイル基、アルカノイルオキシ基、炭素原子数２〜８のアルケニル基、アルケニルオキシ基、アルケノイル基又はアルケノイルオキシ基を有していても良く、Ｚｐ１及びＺｐ２はそれぞれ独立して−ＣＯＯ−、−ＯＣＯ−、−ＣＨ２ＣＨ２−、−ＯＣＨ２−、−ＣＨ２Ｏ−、−ＣＨ＝ＣＨ−、−Ｃ≡Ｃ−、−ＣＨ＝ＣＨＣＯＯ−、−ＯＣＯＣＨ＝ＣＨ−、−ＣＨ２ＣＨ２ＣＯＯ−、−ＣＨ２ＣＨ２ＯＣＯ−、−ＣＯＯＣＨ２ＣＨ２−、−ＯＣＯＣＨ２ＣＨ２−、−ＣＯＮＨ−、−ＮＨＣＯ−又は単結合を表し、ｐ３は０、１又は２を表す。）
ここで、Ｓｐ１及びＳｐ２はそれぞれ独立してアルキレン基である場合、該アルキレン基は１つ以上のハロゲン原子又はＣＮにより置換されていても良く、この基中に存在する１つ又は２つ以上のＣＨ２基はＯ原子が直接隣接しないように−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていてもよい。また、Ｐ１及びＰ２はそれぞれ独立して下記の一般式
【０１１５】
【化３４】
2016035667.tif 000035
【０１１６】
のいずれかであることが好ましい。
（式中、Ｒｐ２からＲｐ６はそれぞれ独立して水素原子、ハロゲン原子又は炭素原子数１〜５のアルキル基を表す。）
より具体的には、重合性化合物一般式（ＰＣ）が一般式（ＰＣ０−１）から一般式（ＰＣ０−６）
【０１１７】
【化３５】
2016035667.tif 000036
【０１１８】
（式中、ｐ４はそれぞれ独立して１、２又は３を表す。）で表される重合性化合物であることが好ましい。さらに具体的には、一般式（ＰＣ１−１）から一般式（ＰＣ１−９）
【０１１９】
【化３６】
2016035667.tif 000037
【０１２０】
（式中、ｐ５は０、１、２、３又は４を表す。）で表される重合性化合物が好ましい。その内、Ｓｐ１、Ｓｐ２、Ｑｐ１及びＱｐ２が単結合であることが好ましく、Ｐ１及びＰ２が式（ＰＣ０−ａ）であることが好ましく、アクリロイルオキシ基及びメタクリロイルオキシ基であることがより好ましく、ｐ１＋ｐ４が２、３又は４であることが好ましく、Ｒｐ１がＨ、Ｆ、ＣＦ３、ＯＣＦ３、ＣＨ３又はＯＣＨ３であることが好ましい。更に、一般式（ＰＣ１−２）、一般式（ＰＣ１−３）、一般式（ＰＣ１−４）及び一般式（ＰＣ１−８）で表される化合物が好ましい。
【０１２１】
また、一般式（ＰＣ）におけるＭＧｐが一般式（ＰＣ１）−９で表される円盤状液晶化合物であることも好ましい
【０１２２】
【化３７】
2016035667.tif 000038
【０１２３】
（式中、Ｒ７はそれぞれ独立してＰ１−Ｓｐ１−Ｑｐ１又は一般式（ＰＣ１−ｅ）の置換基を表し、Ｒ８１及びＲ８２はそれぞれ独立して水素原子、ハロゲン原子又はメチル基を表し、Ｒ８３は炭素原子数１〜２０アルコキシ基を表し、該アルコキシ基中の少なくとも１つの水素原子は前記一般式（ＰＣ０−ａ）から（ＰＣ０−ｄ）で表される置換基で置換されている。）
重合性化合物の使用量は好ましくは０．０５〜２．０質量％である。
【０１２４】
本発明の液晶組成物は、さらに酸化防止剤を１種又は２種以上含有することもでき、さらにＵＶ吸収剤を１種又は２種以上含有することもできる。酸化防止剤としては、下記一般式（Ｅ−１）及び又は一般式（Ｅ−２）で表される中から選ぶことが好ましい。
【０１２５】
【化３８】
2016035667.tif 000039
【０１２６】
（式中、Ｒｅ１は炭素数１〜１５のアルキル基を表し、該アルキル基中の１つ又は２つ以上の−ＣＨ２−は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−又は−ＯＣＦ２−で置換されてよく、該アルキル基中の１つ又は２つ以上の水素原子は任意にハロゲンで置換されていてもよく、
Ｚｅ１、Ｚｅ２はそれぞれ独立して単結合、−ＣＨ＝ＣＨ−、−Ｃ≡Ｃ−、−ＣＨ２ＣＨ２−、−（ＣＨ２）４−、−ＣＯＯ−、−ＯＣＯ−、−ＯＣＨ２−、−ＣＨ２Ｏ−、−ＯＣＦ２−又は−ＣＦ２Ｏ−を表し
Ｅ１はシクロヘキサン環又はベンゼン環を表し、シクロヘキサン環中の１つ又は２つ以上の−ＣＨ２−は酸素原子が直接隣接しないように−Ｏ−で置換されていてもよく、また該環注の１つ又は２つ以上の−ＣＨ２ＣＨ２−は−ＣＨ＝ＣＨ−、−ＣＦ２Ｏ−又は−ＯＣＦ２−で置換されていてもよく、ベンゼン環中の１つ又は２つ以上の−ＣＨ＝は窒素原子が直接隣接しないように、−Ｎ＝で置換されていてもよく、該環中の１つ以上の水素原子がＦ、Ｃｌ、ＣＨ３で置換されていてもよく、ｑ１は０、１、２又は３を表す。）
本発明の液晶組成物は、液晶表示素子特にアクティブマトリックス駆動用液晶表示素子として、例えばＴＮモード、ＯＣＢモード、ＥＣＢモード、ＩＰＳ（ＦＦＳ電極を含む）モード又はＶＡ−ＩＰＳモード（ＦＦＳ電極を含む）に使用することが出来る。ここで、ＶＡ−ＩＰＳモードとは、電圧無印加時に、誘電率異方性が正の液晶材料（Δε＞０）を基板面に対し垂直に配向させ、同一基板面上に配置した画素電極と共通電極により液晶分子を駆動する方法であり、画素電極と共通電極で発生する湾曲電界の方向に液晶分子が配列することから、容易に画素分割やマルチドメインを形成することができ、応答にも優れる利点がある。非特許文献Ｐｒｏｃ．１３ｔｈ  ＩＤＷ，９７（１９９７）、Ｐｒｏｃ．１３ｔｈ  ＩＤＷ，１７５（１９９７）、ＳＩＤ  Ｓｙｍ．Ｄｉｇｅｓｔ，３１９（１９９８）、ＳＩＤ  Ｓｙｍ．Ｄｉｇｅｓｔ，８３８（１９９８）、ＳＩＤ  Ｓｙｍ．Ｄｉｇｅｓｔ，１０８５（１９９８）、ＳＩＤ  Ｓｙｍ．Ｄｉｇｅｓｔ，３３４（２０００）、Ｅｕｒｏｄｉｓｐｌａｙ  Ｐｒｏｃ．，１４２（２００９）によれば、ＥＯＣ、ＶＡ−ＩＰＳなど種々の呼称がされているが、本発明においては以下「ＶＡ−ＩＰＳ」と略称する。
【０１２７】
一般的にＴＮ、ＥＣＢ方式におけるフレデリックス転移の閾値電圧（Ｖc）は式（Ｉ）
【０１２８】
【数１】
2016035667.tif 000040
【０１２９】
により表され、ＳＴＮ方式においては式（ＩＩ）
【０１３０】
【数２】
2016035667.tif 000041
【０１３１】
により表され、ＶＡ方式は式（ＩＩＩ）により表される。
【０１３２】
【数３】
2016035667.tif 000042
【０１３３】
（式中、Ｖｃはフレデリックス転移（Ｖ）、Πは円周率、ｄｃｅｌｌは第一基板と第二基板の間隔（μｍ）、ｄｇａｐは画素電極と共通電極の間隔（μｍ）、ｄＩＴＯは画素電極及び／又は共通電極の幅（μｍ）、＜ｒ１＞、＜ｒ２＞、及び＜ｒ３＞は外挿長（μｍ）、Ｋ１１はスプレイの弾性定数（Ｎ）、Ｋ２２はツイストの弾性定数（Ｎ）、Ｋ３３はベンドの弾性定数（Ｎ）を表し、Δεは誘電率の異方性を表す。）
一方、ＶＡ−ＩＰＳ方式においては、本発明者等によって、式（ＩＶ）が適用されることを見出している。
【０１３４】
【数４】
2016035667.tif 000043
【０１３５】
（式中、Ｖｃはフレデリックス転移（Ｖ）、Πは円周率、ｄｃｅｌｌは第一基板と第二基板の間隔（μｍ）、ｄｇａｐは画素電極と共通電極の間隔（μｍ）、ｄＩＴＯは画素電極及び／又は共通電極の幅（μｍ）、＜ｒ＞、＜ｒ‘＞、＜ｒ３＞は外挿長（μｍ）、Ｋ３３はベンドの弾性定数（Ｎ）、Δεは誘電率の異方性を表す。）式（ＩＶ）から、セル構成はｄｇａｐをなるべく小さく、ｄＩＴＯをなるべく大きくすることにより、低駆動電圧化が図れ、使用する液晶組成物のΔεの絶対値が大きく、Ｋ３３が小さいものを選択することにより、低駆動電圧化が図れる。
【０１３６】
本発明の液晶組成物は、好ましいΔε、Ｋ１１、Ｋ３３に調整することが出来る。
【０１３７】
液晶組成物の屈折率異方性（Δｎ）と表示装置の第一の基板と、第二の基板との間隔（ｄ）の積（Δｎ・ｄ）は、視角特性や応答速度に強く関連する。そのため、間隔（ｄ）は３〜４μｍと薄くなる傾向にある。積（Δｎ・ｄ）は、ＴＮモード、ＥＣＢモード、ＩＰＳモードの場合０．３１〜０．３３が好ましい。ＶＡ−ＩＰＳモードおいては、両基板に対して垂直配向の場合０．２０〜０．５９が好ましく、０．３０〜０．４０が特に好ましい。無印加時の液晶配向が基板面に略水平を必要とするＴＮモード、ＥＣＢモードの場合のチルト角は０．５〜７°が好ましく、無印加時の液晶配向が基板面に略垂直を必要とするＶＡ−ＩＰモードの場合のチルト角は８５〜９０°が好ましい。この様に液晶組成物を配向させるためには、ポリイミド（ＰＩ）、ポリアミド、カルコン、シンナメート又はシンナモイル等からなる配向膜を設けることができる。また、配向膜は光配向技術を用いて作成したものを使用することが好ましい。一般式（ＬＣ０）におけるＸ１０３がＦである化合物を含有する本発明の液晶組成物は、配向膜の容易軸に並び易く所望のチルト角を制御しやすい。
【０１３８】
更に、重合性化合物として一般式（ＰＣ）で表される化合物含有した本発明の液晶組成物は、電圧印加下あるいは電圧無印加下で該液晶組成物中に含有する重合性化合物を重合させて作製した高分子安定化のＴＮモード、ＯＣＢモード、ＥＣＢモード、ＩＰＳモード又はＶＡ−ＩＰＳモード用液晶表示素子を提供できる。
【実施例】
【０１３９】
以下に実施例を挙げて本発明を更に詳述するが、本発明はこれらの実施例に限定されるものではない。また、以下の実施例及び比較例の組成物における「％」は「質量％」を意味する。【０１４０】
実施例中の組成例を、測定した特性は以下の通りである。【０１４１】
Ｔｎｉ：ネマチック相−等方性液体相転移温度（℃）
Δｎ：２９８Ｋにおける屈折率異方性（別名：複屈折率）
Δε：２９８Ｋおける誘電率異方性
η：２９３Ｋにおける粘度（ｍＰａ・ｓ）
γ１：２９８Ｋにおける回転粘性（ｍＰａ・ｓ）
ＶＨＲ：周波数６０Ｈｚ，印加電圧５Ｖの条件下で３３３Ｋにおける電圧保持率（％）
耐光ＶＨＲ：液晶組成物に対して、厚さ０．５ｍｍのガラスを介して超高圧水銀ランプを用いて紫外線を１ｋＪ／ｍ２照射する。紫外線照射後の液晶の電圧保持率を上述のＶＨＲ測定と同様の方法で測定する。但し、照射強度は３６６ｎｍで１Ｗ／ｍ２とした。【０１４２】
化合物記載に下記の略号を使用する。【０１４３】
【表１】
2016035667.tif 000044
【０１４４】
【化３９】
2016035667.tif 000045
【０１４５】
実施例中で行った評価は以下の通りである。【０１４６】
焼き付き：
液晶表示素子の焼き付き評価は、表示エリア内に所定の固定パターンを任意の試験時間（Ｈｔ）表示させた後に、全画面均一な表示を行ったときの固定パターンの残像が、許容できない残像レベルに達するまでの試験時間（Ｈｔ）を計測した。
１）ここで言う試験時間（Ｈｔ）とは固定パターンの表示時間を示し、この時間が長いほど残像の発生が抑制されており、性能が高いことを示している。
２）許容できない残像レベルとは、合否判定で不合格となる残像が観察されるレベルである。
滴下痕：
液晶表示装置の滴下痕の評価は、液晶表示パネルを作製後室温で１時間保持し、全面中間調表示した場合に白く浮かび上がる滴下痕を目視にて観察し、以下の５段階の評価をした。【０１４７】
５：滴下痕無し（優）
４：滴下痕ごく僅かに有るも許容できるレベル（良）
３：滴下痕僅かに有り、合否判定のボーダーラインレベル（条件付で可）
２：滴下痕有り、許容できないレベル（不可）
１：滴下痕有り、かなり劣悪（悪）
プロセス適合性：
４５インチのＬＣＤパネル作製時、ＯＤＦプロセスにおいて、定積計量ポンプを用いて１回１００μＬずつフロントプレーン全面に適量の液晶を滴下する。次に、シール剤を介してバックプレーンとフロントプレーンを貼合し、ＬＣＤパネルを作製する。できたＬＣＤパネルを４２０Ｋの高温槽で３０分保持した後、ＩＣを装着して評価用ＬＣＤパネルを作製する。このＬＣＤパネルを全面中間調表示した場合における輝度を測定し、輝度斑の発生レベルを１〜５の５段階で評価した。数字が大きいほどＯＤＦプロセスに基づく輝度斑が少ないことを示し、プロセス適合性が良いことを表す。【０１４８】
５：輝度斑無し（優）
４：輝度斑ごく僅かに有るも許容できるレベル（良）
３：輝度斑僅かに有り、合否判定のボーダーラインレベル（条件付で可）
２：輝度斑有り、許容できないレベル（不可）
１：輝度斑有り、かなり劣悪（悪）
低温での溶解性：
低温での溶解性評価は、液晶組成物を調製後、２ｍＬのサンプル瓶に液晶組成物を１ｇ秤量し、これに温度制御式試験槽の中で、次の運転状態「−２０℃（１時間保持）→昇温（０．１℃／毎分）→０℃（１時間保持）→昇温（０．１℃／毎分）→２０℃（１時間保持）→降温（−０．１℃／毎分）→０℃（１時間保持）→降温（−０．１℃／毎分）→−２０℃」を１サイクルとして温度変化を与え続け、目視にて液晶組成物からの析出物の発生を観察し、析出物が観察されたときの試験時間を計測した。【０１４９】
試験時間が長いほど長時間にわたって安定して液晶相を保っており、低温での溶解性が良好である。【０１５０】
製造装置汚染性：
液晶材料の揮発性評価は、真空攪拌脱泡ミキサーの運転状態をストロボスコープを用いて観察し、液晶材料の発泡を目視により観察することによって行った。具体的には、容量２．０Ｌの真空攪拌脱泡ミキサーの専用容器に液晶組成物を０．８ｋｇ入れ、４ｋＰａの脱気下、公転速度１５Ｓ−１、自転速度７．５Ｓ−１で真空攪拌脱泡ミキサーを運転し、公転速度に同期して発光するように設定したストロボスコープを用いて観察し、発泡が始まるまでの時間を計測した。【０１５１】
発泡が始まるまでの時間が長いほど揮発しにくく、製造装置を汚染する可能性が低いので、高性能であることを示す。
（実施例１〜２１及び比較例１〜３）
以下に示すＬＣ１、ＬＣ５、ＬＣ７、ＬＣ９、ＬＣ１４の液晶組成物を調製し、その物性値を測定した。液晶組成物の構成とその物性値の結果は表のとおりであった。【０１５２】
【表２】
2016035667.tif 000046
【０１５３】
液晶組成物ＬＣ１に対して、式（Ｉ−２８Ｈ）の化合物を添加した液晶組成物を調製した。（実施例１〜５）【０１５４】
【化４０】
2016035667.tif 000047
【０１５５】
【化４１】
2016035667.tif 000048
【０１５６】
ＬＣ１に対して、式（Ｉ−２８Ｈ）の化合物の添加量を増やすことにより、対応ＶＨＲ、焼き付き、低温での溶解性を改善することを確認した。また、式（Ｉ−２８Ｈ）の化合物の有無により、滴下痕やプロセス適合性に差異が認められた。【０１５７】
【表３】
2016035667.tif 000049
【０１５８】
液晶組成物ＬＣ５に対して、式（Ｉ−２８Ｈ）の化合物又は式（Ｉ−３２Ｈ）の化合物を添加した液晶組成物を調製した。（実施例６〜１０）ＬＣ５に対して、式（Ｉ−２８Ｈ）の化合物又は式（Ｉ−３２Ｈ）の化合物の添加量を増やすことにより、対応ＶＨＲ、焼き付き、低温での溶解性を改善することを確認した。また、式（Ｉ−２８Ｈ）の化合物又は式（Ｉ−３２Ｈ）の化合物の有無により、滴下痕やプロセス適合性に差異が認められた。【０１５９】
【表４】
2016035667.tif 000050
【０１６０】
液晶組成物ＬＣ７に対して、式（Ｉ−２８Ｈ）の化合物又は式（Ｉ−３２Ｈ）の化合物を添加した液晶組成物を調製した。（実施例１１〜１５）ＬＣ７に対して、式（Ｉ−２８Ｈ）の化合物又は式（Ｉ−３２Ｈ）の化合物の添加量を増やすことにより、対応ＶＨＲ、焼き付き、低温での溶解性を改善することを確認した。また、式（Ｉ−２８Ｈ）の化合物又は式（Ｉ−３２Ｈ）の化合物の有無により、滴下痕やプロセス適合性に差異が認められた。【０１６１】
【表５】
2016035667.tif 000051
【０１６２】
液晶組成物ＬＣ９、ＬＣ１４に対して、式（Ｉ−２８Ｈ）の化合物又は式（Ｉ−３２Ｈ）の化合物を添加した液晶組成物を調製した。（実施例１６〜２１）いずれの液晶組成物に対しても、式（Ｉ−２８Ｈ）の化合物又は式（Ｉ−３２Ｈ）の化合物の添加量を増やすことにより、対応ＶＨＲ、焼き付き、低温での溶解性を改善することを確認した。また、式（Ｉ−２８Ｈ）の化合物又は式（Ｉ−３２Ｈ）の化合物の添加により、滴下痕やプロセス適合性が良好な結果になることが確認された。【０１６３】
【表６】
2016035667.tif 000052
【０１６４】
（実施例２２〜６３）
更に、以下に示すＬＣ１９、ＬＣ２１、ＬＣ２３、ＬＣ２７、ＬＣ２９、ＬＣ３４、ＬＣ３９、ＬＣ４３、ＬＣ４９、ＬＣ５３、ＬＣ６０、ＬＣ６９、ＬＣ７０、ＬＣ７２、ＬＣ７７、ＬＣ８２、ＬＣ８６、ＬＣ９０の液晶組成物を調製し、その物性値を測定した。液晶組成物の構成とその物性値の結果は表のとおりであった。【０１６５】
【表７】
2016035667.tif 000053
【０１６６】
【表８】
2016035667.tif 000054
【０１６７】
【表９】
2016035667.tif 000055
【０１６８】
【表１０】
2016035667.tif 000056
【０１６９】
【表１１】
2016035667.tif 000057
【０１７０】
【表１２】
2016035667.tif 000058
【０１７１】
液晶組成物ＬＣ１９、ＬＣ２１、ＬＣ２３に対して、式（Ｉ−２８Ｈ）の化合物又は式（Ｉ−３２Ｈ）の化合物を添加した液晶組成物を調製した。（実施例２２〜２７）いずれの液晶組成物に対しても、式（Ｉ−２８Ｈ）の化合物又は式（Ｉ−３２Ｈ）の化合物の添加量を増やすことにより、対応ＶＨＲ、焼き付き、低温での溶解性が良好な結果を示すことが確認された。また、式（Ｉ−２８Ｈ）の化合物又は式（Ｉ−３２Ｈ）の化合物の添加により、滴下痕やプロセス適合性が良好な結果になることが確認された。【０１７２】
【表１３】
2016035667.tif 000059
【０１７３】
液晶組成物ＬＣ２７、ＬＣ２９、ＬＣ３４に対して、式（Ｉ−２８Ｈ）の化合物又は式（Ｉ−３２Ｈ）の化合物を添加した液晶組成物を調製した。（実施例２８〜３３）いずれの液晶組成物に対しても、式（Ｉ−２８Ｈ）の化合物又は式（Ｉ−３２Ｈ）の化合物の添加量を増やすことにより、対応ＶＨＲ、焼き付き、低温での溶解性が良好な結果を示すことが確認された。また、式（Ｉ−２８Ｈ）の化合物又は式（Ｉ−３２Ｈ）の化合物の添加により、滴下痕やプロセス適合性が良好な結果になることが確認された。【０１７４】
【表１４】
2016035667.tif 000060
【０１７５】
液晶組成物ＬＣ３９、ＬＣ４３、ＬＣ４９に対して、式（Ｉ−２８Ｈ）の化合物又は式（Ｉ−２６Ｈ）の化合物を添加した液晶組成物を調製した。（実施例３４〜３９）いずれの液晶組成物に対しても、式（Ｉ−２８Ｈ）の化合物又は式（Ｉ−２６Ｈ）の化合物の添加量を増やすことにより、対応ＶＨＲ、焼き付き、低温での溶解性が良好な結果を示すことが確認された。また、式（Ｉ−２８Ｈ）の化合物又は式（Ｉ−２６Ｈ）の化合物の添加により、滴下痕やプロセス適合性が良好な結果になることが確認された。【０１７６】
【表１５】
2016035667.tif 000061
【０１７７】
液晶組成物ＬＣ５３、ＬＣ６０に対して、式（Ｉ−２８Ｈ）の化合物又は式（Ｉ−２４Ｈ）の化合物を添加した液晶組成物を調製した。（実施例４０〜４５）いずれの液晶組成物に対しても、式（Ｉ−２８Ｈ）の化合物又は式（Ｉ−２４Ｈ）の化合物の添加量を増やすことにより、対応ＶＨＲ、焼き付き、低温での溶解性が良好な結果を示すことが確認された。また、式（Ｉ−２８Ｈ）の化合物又は式（Ｉ−２４Ｈ）の化合物の添加により、滴下痕やプロセス適合性が良好な結果になることが確認された。【０１７８】
【表１６】
2016035667.tif 000062
【０１７９】
液晶組成物ＬＣ６９、ＬＣ７０に対して、式（Ｉ−３２Ｈ）の化合物又は式（Ｉ−２４Ｈ）の化合物を添加した液晶組成物を調製した。（実施例４６〜５１）いずれの液晶組成物に対しても、式（Ｉ−３２Ｈ）の化合物又は式（Ｉ−２４Ｈ）の化合物の添加量を増やすことにより、対応ＶＨＲ、焼き付き、低温での溶解性が良好な結果を示すことが確認された。また、式（Ｉ−３２Ｈ）の化合物又は式（Ｉ−２４Ｈ）の化合物の添加により、滴下痕やプロセス適合性が良好な結果になることが確認された。【０１８０】
【表１７】
2016035667.tif 000063
【０１８１】
液晶組成物ＬＣ７２、ＬＣ７７に対して、式（Ｉ−２８Ｈ）の化合物又は式（Ｉ−３２Ｈ）の化合物を添加した液晶組成物を調製した。（実施例５２〜５７）いずれの液晶組成物に対しても、式（Ｉ−２８Ｈ）の化合物又は式（Ｉ−３２Ｈ）の化合物の添加量を増やすことにより、対応ＶＨＲ、焼き付き、低温での溶解性が良好な結果を示すことが確認された。また、式（Ｉ−２８Ｈ）の化合物又は式（Ｉ−３２Ｈ）の化合物の添加により、滴下痕やプロセス適合性が良好な結果になることが確認された。【０１８２】
【表１８】
2016035667.tif 000064
【０１８３】
液晶組成物ＬＣ８２、ＬＣ８６、ＬＣ９４に対して、式（Ｉ−２８Ｈ）の化合物又は式（Ｉ−３２Ｈ）の化合物を添加した液晶組成物を調製した。（実施例５８〜６３）いずれの液晶組成物に対しても、式（Ｉ−２８Ｈ）の化合物又は式（Ｉ−３２Ｈ）の化合物の添加量を増やすことにより、対応ＶＨＲ、焼き付き、低温での溶解性が良好な結果を示すことが確認された。また、式（Ｉ−２８Ｈ）の化合物又は式（Ｉ−３２Ｈ）の化合物の添加により、滴下痕やプロセス適合性が良好な結果になることが確認された。【０１８４】
【表１９】
2016035667.tif 000065
【０１８５】
（実施例６４〜６９）
更に、以下に示すＬＣ９５、ＬＣ９６、ＬＣ９７の液晶組成物を調製し、その物性値を測定した。液晶組成物の構成とその物性値の結果は以下の表のとおりであった。【０１８６】
【表２０】
2016035667.tif 000066
【０１８７】
液晶組成物ＬＣ９５、ＬＣ９６、ＬＣ９７に対して、式（Ｉ−２８Ｈ）の化合物又は式（Ｉ−３２Ｈ）の化合物を添加した液晶組成物を調製した。（実施例６４〜６９）いずれの液晶組成物に対しても、式（Ｉ−２８Ｈ）の化合物又は式（Ｉ−３２Ｈ）の化合物の添加により、ＶＨＲ、焼き付き、低温での溶解性が良好な結果を示すことが確認された。また、滴下痕やプロセス適合性が良好な結果になることが確認された。【０１８８】
【表２１】
2016035667.tif 000067
【０１８９】
（実施例７０〜７５）
更に、以下に示すＬＣ９８、ＬＣ９９の液晶組成物を調製し、その物性値を測定した。液晶組成物の構成とその物性値の結果は以下の表のとおりであった。【０１９０】
【表２２】
2016035667.tif 000068
【０１９１】
液晶組成物ＬＣ９８、ＬＣ９９に対して、式（Ｉ−２８Ｈ）の化合物を添加した液晶組成物を調製した。（実施例７０〜７５）いずれの液晶組成物に対しても、式（Ｉ−２８Ｈ）の化合物の添加により、ＶＨＲ、焼き付き、低温での溶解性が良好な結果を示すことが確認された。また、滴下痕やプロセス適合性が良好な結果になることが確認された。【０１９２】
【表２３】
2016035667.tif 000069
【０１９３】
（実施例７６〜８１）
更に、以下に示すＬＣ１００、ＬＣ１０１、ＬＣ１０２の液晶組成物を調製し、その物性値を測定した。液晶組成物の構成とその物性値の結果は以下の表のとおりであった。【０１９４】
【表２４】
2016035667.tif 000070
【０１９５】
液晶組成物ＬＣ１００、ＬＣ１０１、ＬＣ１０２に対して、式（Ｉ−２８Ｈ）の化合物又は式（Ｉ−３２Ｈ）の化合物を添加した液晶組成物を調製した。（実施例７６〜８１）いずれの液晶組成物に対しても、式（Ｉ−２８Ｈ）の化合物又は式（Ｉ−３２Ｈ）の化合物の添加により、ＶＨＲ、焼き付き、低温での溶解性が良好な結果を示すことが確認された。また、滴下痕やプロセス適合性が良好な結果になることが確認された。【０１９６】
【表２５】
2016035667.tif 000071
【０１９７】
以上のことから、本発明の液晶組成物は、屈折率異方性（Δｎ）及びネマチック相−等方性液体相転移温度（Ｔｎｉ）を低下させることなく、粘度（η）が十分に小さく、回転粘性（γ１）が十分に小さく、低温での溶解性が良く、耐光ＶＨＲが高く、焼き付き、滴下痕、プロセス適合性が良好で実用的なものであることが確認された。
【手続補正書】
【提出日】平成28年4月20日(2016.4.20)
【手続補正１】
【補正対象書類名】特許請求の範囲
【補正対象項目名】全文
【補正方法】変更
【補正の内容】
【特許請求の範囲】
【請求項１】
第一成分として、一般式（Ｉ）
【化１】
2016035667.tif 000088
(式中、Ｒ１は水素原子、炭素原子数１から１０のアルキル基、炭素原子数１から１０のアルコキシ基又は炭素原子数２から１０のアルケニル基を表し、Ｒ２〜Ｒ５は炭素原子数１から４のアルキル基を表す。）で表される部分構造を有する化合物を０．００１質量％から５質量％含有し、
第二成分として、一般式（ＩＩＩ）
【化２】
2016035667.tif 000089
（式中、Ｒ３１は炭素原子数１から１０のアルキル基又は炭素原子数２から１０のアルケニル基を表し、Ｍ３１〜Ｍ３３はお互い独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよく、Ｍ３４は、式（Ａ−１）及び式（Ａ−２）
【化３】
2016035667.tif 000090
（式中、Ｘ３１〜Ｘ３３はお互い独立して水素原子又はフッ素原子を表し、Ｙ３１はフッ素原子、トリフルオロメトキシ基又はトリフルオロメチル基を表す。）のいずれかを表し、Ｚ３１は、−ＣＦ２Ｏ−、−ＯＣＨ２−又は−ＣＨ２Ｏ−を表し、ｎ３１は及びｎ３２はお互い独立して０、１又は２を表し、ｎ３１＋ｎ３２は、１、２又は３を表し、Ｍ３１及びＭ３３が複数存在する場合には同一であっても異なっていても良い。）
で表される化合物を一種又は二種以上含有し、
第三成分として、一般式（ＩＩ−ａ）から一般式（ＩＩ−ｊ）
【化４】
2016035667.tif 000091
（式中、Ｒ２１及びＲ２２は、お互い独立して炭素原子数１から１０のアルキル基又は炭素原子数１から１０のアルコキシ基又は炭素原子数２から１０のアルケニル基を表し、Ｘ２１は炭素原子数１から３のアルキル基、炭素原子数１から３のアルコキシ基、フッ素原子又は水素原子を表す。）で表される化合物群から選ばれる化合物を一種又は二種以上含有し、第三成分として一般式（ＩＩ−ａ）の式中のＲ２１が炭素原子数２から１０のアルケニル基である化合物を含有する誘電率異方性（Δε）が正である液晶組成物。
【請求項２】
一般式（Ｉ）で表される部分構造を有する化合物が、一般式（Ｉ−１）〜一般式（Ｉ−３）
【化５】
2016035667.tif 000092
【化６】
2016035667.tif 000093
（式中、ＲＨ１〜ＲＨ５は、それぞれ独立的に水素原子又は炭素原子数１から１０のアルキル基を表し、Ｍ１は、炭素原子数１から２０のアルキル基を表すが、アルキル基中の１つの−ＣＨ２−が、−Ｏ−、−ＣＯＯ−又は−ＯＣＯ−で置換されていてもよく、Ｍ２は、炭素原子数１から２０のアルキレン基を表すが、アルキレン基中の１つの−ＣＨ２−が、−Ｏ−、−ＣＯＯ−又は−ＯＣＯ−で置換されていてもよく、アルキレン基中の１つの−ＣＨ２−ＣＨ２−が−ＣＨ＝ＣＨ−に置換されていてもよく、ｎＨ１及びｎＨ２はそれぞれ独立的に０又は１を表し、ｎＨ３は１から４の整数を表す。ｎＨ３が２，３又は４であり、ＲＨ５が複数存在する場合は、それらは同一であっても異なっていても良い。）を表わされる化合物群より選ばれる化合物である請求項１に記載の液晶組成物。
【請求項３】
一般式（ＩＩＩ）が、一般式（ＩＩＩ−１−ａ）から一般式（ＩＩＩ−１−ｆ）
【化７】
2016035667.tif 000094
（式中、Ｘ３４〜Ｘ３９はお互い独立して水素原子又はフッ素原子を表す。）で表わされる化合物である請求項１又は２に記載の液晶組成物。
【請求項４】
一般式（ＩＩＩ）が、一般式（ＩＩＩ−２−ａ）から一般式（ＩＩＩ−２−ｄ）
【化８】
2016035667.tif 000095
で表わされる化合物である請求項１又は２に記載の液晶組成物。
【請求項５】
一般式（ＩＩＩ）が、一般式（ＩＩＩ−３−ａ）から一般式（ＩＩＩ−３−ｎ）
【化９】
2016035667.tif 000096
【化１０】
2016035667.tif 000097
で表わされる化合物である請求項１又は２に記載の液晶組成物。
【請求項６】
一般式（ＩＩＩ）が、一般式（ＩＩＩ−４−ａ）から一般式（ＩＩＩ−４−ｇ）
【化１１】
2016035667.tif 000098
【化１２】
2016035667.tif 000099
で表わされる化合物である請求項１又は２に記載の液晶組成物。
【請求項７】
一般式（ＩＩＩ）が、一般式（ＩＩＩ−５−ａ）から一般式（ＩＩＩ−５−ｉ）
【化１３】
2016035667.tif 000100
【化１４】
2016035667.tif 000101
で表わされる化合物である請求項１又は２に記載の液晶組成物。
【請求項８】
一般式（ＩＩＩ）が、一般式（ＩＩＩ−６−ａ）から一般式（ＩＩＩ−６−ｃ）
【化１５】
2016035667.tif 000102
で表わされる化合物である請求項１又は２に記載の液晶組成物。
載の液晶組成物。
【請求項９】
更に、一般式（Ｖ）
【化１６】
2016035667.tif 000103
（式中、Ｒ５１は炭素原子数１から１０のアルキル基、炭素原子数１から１０のアルコキシ基又は炭素原子数２から１０のアルケニル基を表し、Ｘ５１及びＸ５２はお互い独立して水素原子又はフッ素原子を表し、Ｙ５１はフッ素原子、トリフオロメトキシ基又はトリフルオロメチル基を表し、Ｍ５１〜Ｍ５３はお互い独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよく、Ｚ５１〜Ｚ５３はお互い独立して、単結合又は−ＣＨ２ＣＨ２−を表し、ｎ５１は及びｎ５２はお互い独立して０、１又は２を表し、ｎ５１＋ｎ５２は、０、１又は２を表し、Ｍ５１、Ｍ５３、Ｚ５１及びＺ５３が複数存在する場合には同一であっても異なっていても良い。）で表される化合物を一種又は二種以上含有する請求項１から８のいずれかに一項に記載の液晶組成物。
【請求項１０】
請求項１から９のいずれか一項に記載の液晶組成物を用いたアクティブマトリックス駆動用液晶表示素子。
【請求項１１】
請求項１から９のいずれか一項に記載の液晶組成物を用いたＩＰＳモード、ＦＦＳモード又はＶＡ−ＩＰＳモード用液晶表示素子。
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
第一成分として、一般式（Ｉ）
【化１】
2016035667.tif 000104
(式中、Ｒ１は水素原子、炭素原子数１から１０のアルキル基、炭素原子数１から１０のアルコキシ基又は炭素原子数２から１０のアルケニル基を表し、Ｒ２〜Ｒ５は炭素原子数１から４のアルキル基を表す。）で表される部分構造を有する化合物を０．００１質量％から５質量％含有し、
第二成分として、一般式（ＩＩＩ）
【化２】
2016035667.tif 000105
（式中、Ｒ３１は炭素原子数１から１０のアルキル基又は炭素原子数２から１０のアルケニル基を表し、Ｍ３１〜Ｍ３３はお互い独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよく、Ｍ３４は、式（Ａ−１）及び式（Ａ−２）
【化３】
2016035667.tif 000106
（式中、Ｘ３１〜Ｘ３３はお互い独立して水素原子又はフッ素原子を表し、Ｙ３１はフッ素原子、トリフルオロメトキシ基又はトリフルオロメチル基を表す。）のいずれかを表し、Ｚ３１は、−ＣＦ２Ｏ−、−ＯＣＨ２−又は−ＣＨ２Ｏ−を表し、ｎ３１は及びｎ３２はお互い独立して０、１又は２を表し、ｎ３１＋ｎ３２は、１、２又は３を表し、Ｍ３１及びＭ３３が複数存在する場合には同一であっても異なっていても良い。）
で表される化合物を一種又は二種以上含有し、上記一般式（ＩＩＩ）で表される化合物として、一般式（ＩＩＩ−２）から一般式（ＩＩＩ−４）
【化４】
2016035667.tif 000107
で表される化合物から選ばれる化合物を一種又は二種以上含有し、
第三成分として、一般式（ＩＩ−ａ）から一般式（ＩＩ−ｊ）
【化５】
2016035667.tif 000108
（式中、Ｒ２１及びＲ２２は、お互い独立して炭素原子数１から１０のアルキル基又は炭素原子数１から１０のアルコキシ基又は炭素原子数２から１０のアルケニル基を表し、Ｘ２１は炭素原子数１から３のアルキル基、炭素原子数１から３のアルコキシ基、フッ素原子又は水素原子を表す。）で表される化合物群から選ばれる化合物を一種又は二種以上含有し、第三成分として一般式（ＩＩ−ａ）の式中のＲ２１が炭素原子数２から１０のアルケニル基である化合物を含有する誘電率異方性（Δε）が正である液晶組成物。
【請求項２】
一般式（Ｉ）で表される部分構造を有する化合物が、一般式（Ｉ−１）〜一般式（Ｉ−３）
【化６】
2016035667.tif 000109
【化７】
2016035667.tif 000110
（式中、ＲＨ１〜ＲＨ５は、それぞれ独立的に水素原子又は炭素原子数１から１０のアルキル基を表し、Ｍ１は、炭素原子数１から２０のアルキル基を表すが、アルキル基中の１つの−ＣＨ２−が、−Ｏ−、−ＣＯＯ−又は−ＯＣＯ−で置換されていてもよく、Ｍ２は、炭素原子数１から２０のアルキレン基を表すが、アルキレン基中の１つの−ＣＨ２−が、−Ｏ−、−ＣＯＯ−又は−ＯＣＯ−で置換されていてもよく、アルキレン基中の１つの−ＣＨ２−ＣＨ２−が−ＣＨ＝ＣＨ−に置換されていてもよく、ｎＨ１及びｎＨ２はそれぞれ独立的に０又は１を表し、ｎＨ３は１から４の整数を表す。ｎＨ３が２，３又は４であり、ＲＨ５が複数存在する場合は、それらは同一であっても異なっていても良い。）を表わされる化合物群より選ばれる化合物である請求項１に記載の液晶組成物。
【請求項３】
一般式（ＩＩＩ）が、一般式（ＩＩＩ−１−ａ）から一般式（ＩＩＩ−１−ｆ）
【化８】
2016035667.tif 000111
（式中、Ｘ３４〜Ｘ３９はお互い独立して水素原子又はフッ素原子を表す。）で表わされる化合物である請求項１又は２に記載の液晶組成物。
【請求項４】
一般式（ＩＩＩ）が、一般式（ＩＩＩ−２−ａ）から一般式（ＩＩＩ−２−ｄ）
【化９】
2016035667.tif 000112
で表わされる化合物である請求項１又は２に記載の液晶組成物。
【請求項５】
一般式（ＩＩＩ）が、一般式（ＩＩＩ−３−ａ）から一般式（ＩＩＩ−３−ｎ）
【化１０】
2016035667.tif 000113
【化１１】
2016035667.tif 000114
で表わされる化合物である請求項１又は２に記載の液晶組成物。
【請求項６】
一般式（ＩＩＩ）が、一般式（ＩＩＩ−４−ａ）から一般式（ＩＩＩ−４−ｇ）
【化１２】
2016035667.tif 000115
【化１３】
2016035667.tif 000116
で表わされる化合物である請求項１又は２に記載の液晶組成物。
【請求項７】
一般式（ＩＩＩ）が、一般式（ＩＩＩ−５−ａ）から一般式（ＩＩＩ−５−ｉ）
【化１４】
2016035667.tif 000117
【化１５】
2016035667.tif 000118
で表わされる化合物である請求項１又は２に記載の液晶組成物。
【請求項８】
一般式（ＩＩＩ）が、一般式（ＩＩＩ−６−ａ）から一般式（ＩＩＩ−６−ｃ）
【化１６】
2016035667.tif 000119
で表わされる化合物である請求項１又は２に記載の液晶組成物。
載の液晶組成物。
【請求項９】
更に、一般式（Ｖ）
【化１７】
2016035667.tif 000120
（式中、Ｒ５１は炭素原子数１から１０のアルキル基、炭素原子数１から１０のアルコキシ基又は炭素原子数２から１０のアルケニル基を表し、Ｘ５１及びＸ５２はお互い独立して水素原子又はフッ素原子を表し、Ｙ５１はフッ素原子、トリフオロメトキシ基又はトリフルオロメチル基を表し、Ｍ５１〜Ｍ５３はお互い独立して、トランス−１，４−シクロへキシレン基又は１，４−フェニレン基を表し、該トランス−１，４−シクロへキシレン基中の１つ又は２つの−ＣＨ２−は酸素原子が直接隣接しないように、−Ｏ−で置換されていてもよく、該フェニレン基中の１つ又は２つの水素原子はフッ素原子で置換されていてもよく、Ｚ５１〜Ｚ５３はお互い独立して、単結合又は−ＣＨ２ＣＨ２−を表し、ｎ５１は及びｎ５２はお互い独立して０、１又は２を表し、ｎ５１＋ｎ５２は、０、１又は２を表し、Ｍ５１、Ｍ５３、Ｚ５１及びＺ５３が複数存在する場合には同一であっても異なっていても良い。）で表される化合物を一種又は二種以上含有する請求項１から８のいずれかに一項に記載の液晶組成物。
【請求項１０】
請求項１から９のいずれか一項に記載の液晶組成物を用いたアクティブマトリックス駆動用液晶表示素子。
【請求項１１】
請求項１から９のいずれか一項に記載の液晶組成物を用いたＩＰＳモード、ＦＦＳモード又はＶＡ−ＩＰＳモード用液晶表示素子。
【国際調査報告】
2016035667.tif 000121
2016035667.tif 000122
2016035667.tif 000123
2016035667.tif 000124